(57)【要約】【課題】本発明は、無機スラリーの脱水性が良好であり、真空乾燥時の発泡が抑えられる無機スラリー脱水促進剤を提供することを目的とする。【解決手段】下記一般式（１）で示されるポリオキシアルキレンアルキルエーテル（Ａ）を含有する無機スラリー脱水促進剤。Ｒ1−Ｏ−〔（ＥＯ）k／（ＰＯ）m〕−（ＰＯ）n−（ＥＯ）r−Ｈ  （１）［一般式（１）中、Ｒ1は炭素数６〜２２のアルキル基又はアルケニル基；ＥＯはエチレンオキシ基、ＰＯはプロピレンオキシ基；ｍ及びｎはそれぞれプロピレンオキシ基の平均付加モル数を表し、ｋ及びｒはそれぞれエチレンオキシ基の平均付加モル数を表し、ｋ、ｍ、ｎ及びｒはそれぞれ１〜２０の数；〔（ＥＯ）k／（ＰＯ）m〕はＥＯ及びＰＯがランダムに付加した基を表す。］【選択図】  なし【特許請求の範囲】
【請求項１】
下記一般式（１）で示されるポリオキシアルキレンアルキルエーテル（Ａ）を含有する無機スラリー脱水促進剤。
Ｒ1−Ｏ−〔（ＥＯ）k／（ＰＯ）m〕−（ＰＯ）n−（ＥＯ）r−Ｈ  （１）
［一般式（１）中、Ｒ1は炭素数６〜２２のアルキル基又は炭素数６〜２２のアルケニル
基；ＥＯはエチレンオキシ基、ＰＯはプロピレンオキシ基；ｍ及びｎはそれぞれプロピレンオキシ基の平均付加モル数を表し、ｋ及びｒはそれぞれエチレンオキシ基の平均付加モル数を表し、ｋ、ｍ、ｎ及びｒはそれぞれ１〜２０の数；〔（ＥＯ）k／（ＰＯ）m〕はＥＯ及びＰＯがランダムに付加した基を表す。］
【請求項２】
さらに水を含有し、無機スラリー脱水促進剤の重量を基準として、水の含有量が１〜１０重量％である請求項１に記載の無機スラリー脱水促進剤。
【請求項３】
さらに酢酸カリウムを含有し、無機スラリー脱水促進剤の重量を基準として、酢酸カリウムの含有量が０．０１〜０．５０重量％である請求項１又は２に記載の無機スラリー脱水促進剤。
【請求項４】
一般式（１）において、ｋとｍとの比｛ｋ／ｍ｝が０．４〜５．０である請求項１〜３のいずれかに記載の無機スラリー脱水促進剤。
【請求項５】
一般式（１）において、ｎとｒとの比｛ｎ／ｒ｝が０．３〜５．０である請求項１〜４のいずれかに記載の無機スラリー脱水促進剤。
【発明の詳細な説明】
【技術分野】
【０００１】
本発明は、無機スラリー脱水促進剤に関する。
【背景技術】
【０００２】
従来より、ポリオキシアルキレンアルキルエーテル化合物は、クラフトパルプ製造時に発生する緑液の処理において、無機スラリー（特に炭酸カルシウム）をフィルターで分離する際に効率よく回収するための脱水促進剤として使用されている（例えば特許文献１〜３）。
【先行技術文献】
【特許文献】
【０００３】
【特許文献１】特開２００４−２１１０２０号公報
【特許文献２】特開２００８−３６５４１号公報
【特許文献３】特開２０１０−５８０７２号公報
【発明の概要】
【発明が解決しようとする課題】
【０００４】
しかしながら、特許文献１〜３に記載の脱水促進剤を添加すると、無機スラリーを分離する際の真空乾燥工程において発泡を起こし、乾燥工程の効率を著しく落とすなどの問題がある。
本発明は、無機スラリーの脱水性が良好であり、真空乾燥時の発泡が抑えられる無機スラリー脱水促進剤を提供することを目的とする。
【課題を解決するための手段】
【０００５】
本発明者は、上記の目的を達成するべく検討を行った結果、本発明に到達した。
すなわち、本発明は下記一般式（１）で示されるポリオキシアルキレンアルキルエーテル（Ａ）を含有する無機スラリー脱水促進剤である。
Ｒ1−Ｏ−〔（ＥＯ）k／（ＰＯ）m〕−（ＰＯ）n−（ＥＯ）r−Ｈ  （１）
［一般式（１）中、Ｒ1は炭素数６〜２２のアルキル基又は炭素数６〜２２のアルケニル
基；ＥＯはエチレンオキシ基、ＰＯはプロピレンオキシ基；ｍ及びｎはそれぞれプロピレンオキシ基の平均付加モル数を表し、ｋ及びｒはそれぞれエチレンオキシ基の平均付加モル数を表し、ｋ、ｍ、ｎ及びｒはそれぞれ１〜２０の数；〔（ＥＯ）k／（ＰＯ）m〕はＥＯ及びＰＯがランダムに付加した基を表す。］
【発明の効果】
【０００６】
本発明の無機スラリー脱水促進剤は、無機スラリーの脱水性が良好であり、真空乾燥時の発泡が抑えられるという効果を奏する。
【発明を実施するための形態】
【０００７】
本発明は、下記一般式（１）で示されるポリオキシアルキレンアルキルエーテル（Ａ）を含有する無機スラリー脱水促進剤である。
【０００８】
Ｒ1−Ｏ−〔（ＥＯ）k／（ＰＯ）m〕−（ＰＯ）n−（ＥＯ）r−Ｈ  （１）
［一般式（１）中、Ｒ1は炭素数６〜２２のアルキル基又は炭素数６〜２２のアルケニル
基；ＥＯはエチレンオキシ基、ＰＯはプロピレンオキシ基；ｍ及びｎはそれぞれプロピレンオキシ基の平均付加モル数を表し、ｋ及びｒはそれぞれエチレンオキシ基の平均付加モル数を表し、ｋ、ｍ、ｎ及びｒはそれぞれ１〜２０の数；〔（ＥＯ）k／（ＰＯ）m〕はＥＯ及びＰＯがランダムに付加した基を表す。］
【０００９】
上記一般式（１）において、Ｒ1は炭素数６〜２２のアルキル基又は炭素数６〜２２の
アルケニル基を表す。
炭素数６〜２２のアルキル基としては、直鎖又は分岐のアルキル基が含まれ、具体的には、ヘキシル基、ヘプチル基、２−エチルヘキシル基、オクチル基、ノニル基、デシル基、ドデシル基、トリデシル基、テトラデシル基、ヘキサデシル基、オクタデシル基、エイコシル基及びドコシル基等が挙げられる。
炭素数６〜２２のアルケニル基としては、ヘキセニル基、デセニル基、ドデセニル基、ヘキサデセニル基、オクタデセニル基、エイコセニル基、ドコセニル基、イソデセニル基、イソドデセニル基、イソオクタデセニル基、イソエイコセニル基及びイソドコセニル基等が挙げられる。
Ｒ1は、１種でもよく、２種以上を併用したものでもよい。
【００１０】
Ｒ1としては、無機スラリーの脱水性及び真空乾燥時の発泡の抑制の観点から、炭素数６〜２２のアルキル基及び炭素数６〜２２のアルケニル基が好ましく、さらに好ましくは炭素数８〜１８のアルキル基及び炭素数８〜１８のアルケニル基であり、特に好ましくは炭素数１０〜１６のアルキル基及び炭素数１０〜１６のアルケニル基である。
また、Ｒ1が２３以上の場合、ポリオキシアルキレンアルキルエーテル（Ａ）の無機スラリー中の水に対する溶解性が著しく悪くなる。
【００１１】
上記一般式（１）において、ＥＯはエチレンオキシ基、ＰＯはプロピレンオキシ基を表す。
以下において、エチレンオキシ基はＥＯ、プロピレンオキシ基はＰＯと略記する。
【００１２】
上記一般式（１）において、ｍ及びｎはそれぞれＰＯの平均付加モル数を表し、ｋ及びｒはそれぞれＥＯの平均付加モル数を表し、ｋ、ｍ、ｎ及びｒはそれぞれ１〜２０の数を表す。
ｍとして、真空乾燥時の発泡抑制の観点から、１〜２０であり、好ましくは１〜１０であり、特に好ましくは１〜５である。
ｎとして、無機スラリーの脱水速度の観点から、１〜２０であり、好ましくは１〜１０であり、特に好ましくは１〜５である。
ｋとして、真空乾燥時の発泡抑制の観点から、１〜２０であり、好ましくは１〜１０であり、特に好ましくは１〜５である。
ｒとして、無機スラリーの脱水速度の観点から、１〜２０であり、好ましくは１〜１０であり、特に好ましくは１〜５である。
【００１３】
上記一般式（１）において、〔（ＥＯ）k／（ＰＯ）m〕はＥＯ及びＰＯがランダムに付加した基を表す。
ｋとｍとの比｛ｋ／ｍ｝は、真空乾燥時の発泡抑制の観点から、０．４〜５．０が好ましく、さらに好ましくは０．８〜４．０であり、特に好ましくは１．２〜３．０である。
【００１４】
上記一般式（１）において、ｎとｒとの比｛ｎ／ｒ｝は、無機スラリーの脱水速度の観点から、０．３〜５．０が好ましく、さらに好ましくは０．５〜４．０であり、特に好ましくは０．６〜３．０である。
【００１５】
本発明におけるポリオキシアルキレンアルキルエーテル（Ａ）は、以下の製造方法等で製造することができる。
炭素数６〜２２の脂肪族アルコール（ａ）を加圧反応容器に仕込み、アルカリ触媒（ｃ）の存在下に、エチレンオキサイド及びプロピレンオキサイドを吹き込み、常圧又は加圧下で反応を行なった後、プロピレンオキサイドを吹き込み、常圧又は加圧下で反応を行った後、エチレンオキサイドを吹き込み、常圧又は加圧下で反応を行う。
反応終了後、酸（ｄ）を用いてアルカリ触媒の中和を行う。
【００１６】
反応温度は、反応速度ならびに副生成物発生防止の観点から、１１０〜１３０℃が好ましい。
各反応の反応時間は、アルキレンオキサイドが十分に反応すること並びに加熱による副反応防止の観点から、５〜２０時間が好ましい。
反応時の圧力は、安全性の観点から、０．１〜０．４ＭＰａが好ましい。
【００１７】
炭素数６〜２２の脂肪族アルコール（ａ）としては、炭素数６〜２２のアルキルアルコール及び炭素数６〜２２のアルケニルアルコールが含まれる。
炭素数６〜２２のアルキルアルコールとしては、ヘキシルアルコール、ヘプチルアルコール、２−エチルヘキシルアルコール、オクチルアルコール、ノニルアルコール、デシルアルコール、ドデシルアルコール、トリデシルアルコール、テトラデシルアルコール、ヘキサデシルアルコール、オクタデシルアルコール、エイコシルアルコール及びドコシルアルコール等が挙げられる。
炭素数６〜２２のアルケニルアルコールとしては、ヘキセニルアルコール、デセニルアルコール、ドデセニルアルコール、ヘキサデセニルアルコール、オクタデセニルアルコール、エイコセニルアルコール、ドコセニルアルコール、イソデセニルアルコール、イソドデセニルアルコール、イソオクタデセニルアルコール、イソエイコセニルアルコール及びイソドコセニルアルコール等が挙げられる。
（ａ）としては、無機スラリーの脱水性及び真空乾燥時の発泡の抑制の観点から、炭素数８〜１８の脂肪族アルコールが好ましく、さらに好ましくは炭素数１０〜１６の脂肪族アルコールである。
【００１８】
アルカリ触媒（ｃ）としては、アルカリ金属（リチウム、ナトリウム、カリウム及びセシウム等）の水酸化物又はアルコキシド（メトキシド、エトキシド、プロポキシド及びブトキシド等）、アルカリ土類金属（マグネシウム、カルシウム及びバリウム等）の水酸化物又はアルコキシド、３級アミン（トリエチルアミン、トリメチルアミン等）及び４級アンモニウム塩（テトラメチルアンモニウムハイドロキサイド等）が挙げられる。
（ｃ）のうち、副生物発生防止の観点から、好ましくは、水酸化カリウム、水酸化ナトリウム及び水酸化セシウムである。
アルカリ触媒（ｃ）の使用量としては、反応速度と経済性の観点から、アルキレンオキサイド付加物（ａ）及びプロピレンオキサイドの合計重量に基づいて、０．０００１〜１重量％が好ましく、さらに好ましくは０．００１〜０．５重量％である。
アルカリ触媒（ｃ）としては、１種を用いてもよく、２種以上を併用してもよい。
【００１９】
酸（ｄ）としては、特に限定されるものではないが、塩酸、硫酸、硝酸、リン酸及び酢酸等が挙げられる。
酸（ｄ）のうち、設備の腐食防止の観点から、リン酸及び酢酸が好ましい。
【００２０】
本発明の無機スラリー脱水促進剤には、ポリオキシアルキレンアルキルエーテル（Ａ）以外に、水及び酢酸カリウムを含有してもよい。
無機スラリー脱水促進剤中の水の含有量は、無機スラリー脱水促進剤の無機スラリーへの分散性の観点から、また消防上の安全性の観点からも無機スラリー脱水促進剤の重量を基準として１〜１０重量％が好ましく、さらに好ましくは１〜５重量％である。
酢酸カリウムの含有量は、無機スラリー脱水促進剤の経時安定性の観点から、無機スラリー脱水促進剤の重量を基準として、０．０５〜０．４０重量％が好ましく、さらに好ましくは０．１０〜０．３０重量％である。
【００２１】
本発明の無機スラリー脱水促進剤の粘度（２５℃、ＢＬ型粘度計）は、無機スラリー脱水促進剤の無機スラリーへの分散性の観点から、３０〜２００ｍＰａ・ｓが好ましく、さらに好ましくは５０〜１００ｍＰａ・ｓである。
【００２２】
本発明の無機スラリー脱水促進剤のｐＨ（１重量％水溶液）は、無機スラリー脱水促進剤の経時安定性の観点から、５．０〜７．５が好ましく、さらに好ましくは５．５〜７．０である。
【００２３】
本発明の無機スラリー脱水促進剤の曇点は、真空乾燥時の発泡抑制及び無機スラリーの脱水速度の観点から、２５〜５０℃が好ましく、さらに好ましくは３０〜４０℃である。
【００２４】
本発明の無機スラリー脱水促進剤は、クラフトパルプ製造において、苛性化工程で生じる緑液を処理したときに得られる無機スラリー（特に、炭酸カルシウムスラリー）の含水率を低減させる無機スラリー脱水促進剤として使用できる。
【００２５】
本発明の無機スラリー脱水促進剤の添加量は、苛性化工程の運転状況、無機スラリーの固形分濃度及び無機スラリーの含水率より適宜決定すれば良いが、真空乾燥時の発泡抑制および無機スラリーの脱水速度の観点から、無機スラリーの重量に対して、５０〜５００ｐｐｍが好ましく、さらに好ましくは１００〜２５０ｐｐｍである。
【００２６】
本発明の無機スラリー脱水促進剤を添加する方法には、薬液ポンプを使用して、原液で添加する、あるいは水や適当な有機溶剤、例えば、メタノール、エタノール、プロピルアルコール、イソプロピルアルコール、エチレングリコール、ジエチレングリコール、プロピレングリコール、エチレングリコールジメチルエーテル、メチルセルソルブ、ブチルセルソルブ等のアルコール類、ジオキサン、エチレンカーボネート等に溶解して添加してもよい。
【００２７】
本発明の効果が損なわれない範囲において、本発明の無機スラリー脱水促進剤に従来から使用されてきた脱水促進剤、例えば、カチオン性ポリマー、ポリオキシエチレンアルキルフェニルエーテル、ポリオキシエチレンポリオキシプロピレン縮合物、直鎖アルコールのエチレンオキサイド付加物等を併用しても良い。
【００２８】
本発明の無機スラリー脱水促進剤は、無機スラリーの脱水性が良好であり、真空乾燥時の発泡が抑えられることから、クラフトパルプ製造時に苛性化工程で発生する緑液の処理で得られる無機スラリー（特に、炭酸カルシウム）をフィルターで分離し、含水率を低減させる無機スラリー脱水促進剤として有用である。
【実施例】
【００２９】
以下、実施例により、本発明をさらに説明するが、本発明はこれに限定されるものではない。なお、以下において、部は重量部を示す。
【００３０】
＜実施例１＞
内容量が２０００ｍｌである撹拌装置、温度制御装置付きのステンレス製オートクレーブに、ラウリルアルコール［コノール２０Ｐ；新日本理化（株）製］２１７部と水酸化カリウム０．５部［ナカライテスク（株）製］を仕込み、反応槽内の温度を９０℃に調整した。その後、０．０９９ＭＰａ以下の減圧下で脱水し、水分を０．０３％以下にした。この後、反応槽内の温度を１４０℃に調整した。次いで、エチレンオキサイド４９４部とプロピレンオキサイド１３０部を混合した後容器内に滴下し、１４０℃で２時間攪拌した。引き続きプロピレンオキサイド６５部を容器内に滴下し、１４０℃で２時間攪拌し、その後エチレンオキサイド７４部を容器内に滴下し、１４０℃で２時間攪拌した。この後、８０℃に冷却し、酢酸０．４部〔ナカライテスク（株）製〕で触媒を中和し、イオン交換水２０部を投入した。
一連の操作により、一般式（１）において、Ｒ1：ドデシル基、ｋ：１０、ｍ：２、ｎ：１、ｒ：１．５であるポリオキシアルキレンアルキルエーテル（Ａ−１）を含む無機スラリー脱水促進剤（１）を得た。
【００３１】
＜実施例２＞
実施例１において、「ラウリルアルコール２１７部」に代えて「ラウリルアルコール２１０部」とし、「エチレンオキサイド４９４部とプロピレンオキサイド１３０部を混合」に代えて「エチレンオキサイド３８３部とプロピレンオキサイド２５２部を混合」とし、「引き続きプロピレンオキサイド６５部を容器内に滴下し、１４０℃で２時間攪拌し、その後エチレンオキサイド７４部を容器内に滴下し、１４０℃で２時間攪拌」に代えて「引き続きプロピレンオキサイド６３部を容器内に滴下し、１４０℃で２時間攪拌し、その後エチレンオキサイド７２部を容器内に滴下」とする以外は同様にして実施し、一般式（１）において、Ｒ1：ドデシル基、ｋ：８、ｍ：４、ｎ：１、ｒ：１．５であるポリオキシアルキレンアルキルエーテル（Ａ−２）を含む無機スラリー脱水促進剤（２）を得た。
【００３２】
＜実施例３＞
実施例１において、「ラウリルアルコール２１７部」に代えて「ラウリルアルコール１７７部」とし、「エチレンオキサイド４９４部とプロピレンオキサイド１３０部を混合」に代えて「エチレンオキサイド１６１部とプロピレンオキサイド５３０部を混合」とし、「引き続きプロピレンオキサイド６５部を容器内に滴下し、１４０℃で２時間攪拌し、その後エチレンオキサイド７４部を容器内に滴下し、１４０℃で２時間攪拌」に代えて「引き続きプロピレンオキサイド５３部を容器内に滴下し、１４０℃で２時間攪拌し、その後エチレンオキサイド６０部を容器内に滴下」とする以外は同様にして実施し、一般式（１）において、Ｒ1：ドデシル基、ｋ：４、ｍ：１０、ｎ：１、ｒ：１．５であるポリオキシアルキレンアルキルエーテル（Ａ−３）を含む無機スラリー脱水促進剤（３）を得た。
【００３３】
＜実施例４＞
実施例１において、「ラウリルアルコール２１７部」に代えて「ラウリルアルコール３１１部」とし、「エチレンオキサイド４９４部とプロピレンオキサイド１３０部を混合」に代えて「エチレンオキサイド２８３部とプロピレンオキサイド１８７部を混合」とし、「引き続きプロピレンオキサイド６５部を容器内に滴下し、１４０℃で２時間攪拌し、その後エチレンオキサイド７４部を容器内に滴下し、１４０℃で２時間攪拌」に代えて「引き続きプロピレンオキサイド９３部を容器内に滴下し、１４０℃で２時間攪拌し、その後エチレンオキサイド１０６部を容器内に滴下」とする以外は同様にして実施し、一般式（１）において、Ｒ1：ドデシル基、ｋ：４、ｍ：２、ｎ：１、ｒ：１．５であるポリオキシアルキレンアルキルエーテル（Ａ−４）を含む無機スラリー脱水促進剤（４）を得た。
【００３４】
＜実施例５＞
実施例１において、「ラウリルアルコール２１７部」に代えて「ラウリルアルコール３１１部」とし、「エチレンオキサイド４９４部とプロピレンオキサイド１３０部を混合」に代えて「エチレンオキサイド１８６部とプロピレンオキサイド１２３部を混合」とし、「引き続きプロピレンオキサイド６５部を容器内に滴下し、１４０℃で２時間攪拌し、その後エチレンオキサイド７４部を容器内に滴下し、１４０℃で２時間攪拌」に代えて「引き続きプロピレンオキサイド１２３部を容器内に滴下し、１４０℃で２時間攪拌し、その後エチレンオキサイド１４０部を容器内に滴下」とする以外は同様にして実施し、一般式（１）において、Ｒ1：ドデシル基、ｋ：２、ｍ：１、ｎ：１、ｒ：１．５であるポリオキシアルキレンアルキルエーテル（Ａ−５）を含む無機スラリー脱水促進剤（５）を得た。
【００３５】
＜実施例６＞
実施例１において、「ラウリルアルコール２１７部」に代えて「ラウリルアルコール２４８部」とし、「エチレンオキサイド４９４部とプロピレンオキサイド１３０部を混合」に代えて「エチレンオキサイド２２６部とプロピレンオキサイド１４９部を混合」とし、「引き続きプロピレンオキサイド６５部を容器内に滴下し、１４０℃で２時間攪拌し、その後エチレンオキサイド７４部を容器内に滴下し、１４０℃で２時間攪拌」に代えて「引き続きプロピレンオキサイド７４部を容器内に滴下し、１４０℃で２時間攪拌し、その後エチレンオキサイド２８２部を容器内に滴下」とする以外は同様にして実施し、一般式（１）において、Ｒ1：ドデシル基、ｋ：４、ｍ：２、ｎ：１、ｒ：５であるポリオキシアルキレンアルキルエーテル（Ａ−６）を含む無機スラリー脱水促進剤（６）を得た。
【００３６】
＜実施例７＞
実施例１において、「ラウリルアルコール２１７部」に代えて「ラウリルアルコール２２５部」とし、「エチレンオキサイド４９４部とプロピレンオキサイド１３０部を混合」に代えて「エチレンオキサイド２０５部とプロピレンオキサイド１３５部を混合」とし、「引き続きプロピレンオキサイド６５部を容器内に滴下し、１４０℃で２時間攪拌し、その後エチレンオキサイド７４部を容器内に滴下し、１４０℃で２時間攪拌」に代えて「引き続きプロピレンオキサイド３３８部を容器内に滴下し、１４０℃で２時間攪拌し、その後エチレンオキサイド７７部を容器内に滴下」とする以外は同様にして実施し、一般式（１）において、Ｒ1：ドデシル基、ｋ：４、ｍ：２、ｎ：５、ｒ：１．５であるポリオキシアルキレンアルキルエーテル（Ａ−７）を含む無機スラリー脱水促進剤（７）を得た。
【００３７】
＜実施例８＞
実施例１において、酢酸０．４部を投入する工程を省略する以外は同様にして実施し、一般式（１）において、Ｒ1：ドデシル基、ｋ：４、ｍ：２、ｎ：５、ｒ：１．５である
ポリオキシアルキレンアルキルエーテル（Ｂ−７）を含む無機スラリー脱水促進剤（８）を得た。
【００３８】
＜実施例９＞
実施例１において、「酢酸０．４部」に代えて「酢酸１．０部」にすること以外は同様にして実施し、一般式（１）において、Ｒ1：ドデシル基、ｋ：４、ｍ：２、ｎ：５、ｒ
：１．５であるポリオキシアルキレンアルキルエーテル（Ｂ−８）を含む無機スラリー脱水促進剤（９）を得た。
【００３９】
＜実施例１０＞
実施例１において、「ラウリルアルコール２１７部」に代えて「ヘキシルアルコール１３３部」とし、「エチレンオキサイド４９４部とプロピレンオキサイド１３０部を混合」に代えて「エチレンオキサイド２３０部とプロピレンオキサイド１５２部を混合」とし、「引き続きプロピレンオキサイド６５部を容器内に滴下し、１４０℃で２時間攪拌し、その後エチレンオキサイド７４部を容器内に滴下し、１４０℃で２時間攪拌」に代えて「引き続きプロピレンオキサイド３７９部を容器内に滴下し、１４０℃で２時間攪拌し、その後エチレンオキサイド８６部を容器内に滴下」とする以外は同様にして実施し、一般式（１）において、Ｒ1：ドデシル基、ｋ：４、ｍ：２、ｎ：５、ｒ：１．５であるポリオキシアルキレンアルキルエーテル（Ａ−８）を含む無機スラリー脱水促進剤（１０）を得た。
【００４０】
＜実施例１１＞
実施例１において、「ラウリルアルコール２１７部」に代えて「ベヘニルアルコール３２８部」とし、「エチレンオキサイド４９４部とプロピレンオキサイド１３０部を混合」に代えて「エチレンオキサイド１７７部とプロピレンオキサイド１１７部を混合」とし、「引き続きプロピレンオキサイド６５部を容器内に滴下し、１４０℃で２時間攪拌し、その後エチレンオキサイド７４部を容器内に滴下し、１４０℃で２時間攪拌」に代えて「引き続きプロピレンオキサイド２９２部を容器内に滴下し、１４０℃で２時間攪拌し、その後エチレンオキサイド６６部を容器内に滴下」とする以外は同様にして実施し、一般式（１）において、Ｒ1：ドデシル基、ｋ：４、ｍ：２、ｎ：５、ｒ：１．５であるポリオキシアルキレンアルキルエーテル（Ａ−９）を含む無機スラリー脱水促進剤（１１）を得た。
【００４１】
＜比較例１＞
内容量が２０００ｍｌである撹拌装置、温度制御装置付きのステンレス製オートクレーブに、ラウリルアルコール［コノール２０Ｐ；新日本理化（株）製］３９１部と水酸化カリウム０．５部［ナカライテスク（株）製］を仕込み、反応槽内の温度を９０℃に調整する。その後、０．０９９ＭＰａ以下の減圧下で脱水し、水分を０．０３％以下にした。この後、反応槽内の温度を１４０℃に調整する。次いで、エチレンオキサイド３５５部とプロピレンオキサイド２３４部を混合した後容器内に滴下し、１４０℃で２時間攪拌した。この後、８０℃に冷却し、酢酸０．４部〔ナカライテスク（株）製〕で触媒を中和し、イオン交換水２０部を投入した。
一連の操作により、一般式（１）において、Ｒ1：ドデシル基、ｋ：４、ｍ：２、ｎ：
０、ｒ：０であるポリオキシアルキレンアルキルエーテル（Ａ’−１）を含む無機スラリー脱水促進剤（１’）を得た。
【００４２】
＜比較例２＞
内容量が２０００ｍｌである撹拌装置、温度制御装置付きのステンレス製オートクレーブに、ラウリルアルコール［コノール２０Ｐ；新日本理化（株）製］３４４部と水酸化カリウム０．５部［ナカライテスク（株）製］を仕込み、反応槽内の温度を９０℃に調整する。その後、０．０９９ＭＰａ以下の減圧下で脱水し、水分を０．０３％以下にした。この後、反応槽内の温度を１４０℃に調整する。次いで、エチレンオキサイド３１３部とプロピレンオキサイド２０６部を混合した後容器内に滴下し、１４０℃で２時間攪拌した。引き続きエチレンオキサイド１１７部を容器内に滴下し、１４０℃で２時間攪拌した。この後、８０℃に冷却し、酢酸０．４部〔ナカライテスク（株）製〕で触媒を中和し、イオン交換水２０部を投入した。
一連の操作により、一般式（１）において、Ｒ1：ドデシル基、ｋ：４、ｍ：２、ｎ：
０、ｒ：１．５であるポリオキシアルキレンアルキルエーテル（Ａ’−２）を含む無機スラリー脱水促進剤（２’）を得た。
【００４３】
＜比較例３＞
内容量が２０００ｍｌである撹拌装置、温度制御装置付きのステンレス製オートクレーブに、ラウリルアルコール［コノール２０Ｐ；新日本理化（株）製］３４９部と水酸化カリウム０．５部［ナカライテスク（株）製］を仕込み、反応槽内の温度を９０℃に調整する。その後、０．０９９ＭＰａ以下の減圧下で脱水し、水分を０．０３％以下にした。この後、反応槽内の温度を１４０℃に調整する。次いで、エチレンオキサイド３１７部とプロピレンオキサイド２０９部を混合した後容器内に滴下し、１４０℃で２時間攪拌した。引き続きプロピレンオキサイド１０５部を容器内に滴下し、１４０℃で２時間攪拌した。この後、８０℃に冷却し、酢酸０．４部〔ナカライテスク（株）製〕で触媒を中和し、イオン交換水２０部を投入した。
一連の操作により、一般式（１）において、Ｒ1：ドデシル基、ｋ：４、ｍ：２、ｎ：
１、ｒ：０であるポリオキシアルキレンアルキルエーテル（Ａ’−３）を含む無機スラリー脱水促進剤（３’）を得た。
【００４４】
＜比較例４＞
内容量が２０００ｍｌである撹拌装置、温度制御装置付きのステンレス製オートクレーブに、ラウリルアルコール［コノール２０Ｐ；新日本理化（株）製］３１１部と水酸化カリウム０．５部［ナカライテスク（株）製］を仕込み、反応槽内の温度を９０℃に調整する。その後、０．０９９ＭＰａ以下の減圧下で脱水し、水分を０．０３％以下にした。この後、反応槽内の温度を１４０℃に調整する。次いで、エチレンオキサイド２８３部とプロピレンオキサイド１８７部を混合した後容器内に滴下し、１４０℃で２時間攪拌した。引き続きエチレンオキサイド１０６部を容器内に滴下し、１４０℃で２時間攪拌し、その後プロピレンオキサイド９３部を容器内に滴下し、１４０℃で２時間攪拌した。この後、８０℃に冷却し、酢酸０．４部〔ナカライテスク（株）製〕で触媒を中和し、イオン交換水２０部を投入した。
一連の操作により、下記一般式（２）において、Ｒ1：ドデシル基、ｋ：４、ｍ：２、ｒ：１．５、ｎ：１であるポリオキシアルキレンアルキルエーテル（Ａ’−４）を含む無機スラリー脱水促進剤（４’）を得た。一般式（２）は一般式（１）中のＰＯ、ＥＯブロック付加部分の順序が異なるものである。
Ｒ1−Ｏ−〔（ＥＯ）k／（ＰＯ）m〕−（ＥＯ）r−（ＰＯ）n−Ｈ  （２）
【００４５】
＜比較例５＞
内容量が２０００ｍｌである撹拌装置、温度制御装置付きのステンレス製オートクレーブに、ラウリルアルコール［コノール２０Ｐ；新日本理化（株）製］３１１部と水酸化カリウム０．５部［ナカライテスク（株）製］を仕込み、反応槽内の温度を９０℃に調整する。その後、０．０９９ＭＰａ以下の減圧下で脱水し、水分を０．０３％以下にした。この後、反応槽内の温度を１４０℃に調整する。次いで、エチレンオキサイド２８３部を容器内に滴下し、１４０℃で２時間攪拌した。次に、プロピレンオキサイド２８０部を容器内に滴下し、１４０℃で２時間攪拌した。引き続きエチレンオキサイド１０６部を容器内に滴下し、１４０℃で２時間攪拌した。この後、８０℃に冷却し、酢酸０．４部〔ナカライテスク社製〕で触媒を中和し、イオン交換水２０部を投入した。
一連の操作により、下記一般式（３）において、Ｒ1：ドデシル基、ｋ：４、ｍ：３、ｒ：１．５であるポリオキシアルキレンアルキルエーテル（Ａ’−５）を含む無機スラリー脱水促進剤（５’）を得た。一般式（３）は一般式（１）中のＰＯ、ＥＯランダム付加部分がＥＯブロックに置き換わったものである。
Ｒ1−Ｏ−（ＥＯ）k−（ＰＯ）m−（ＥＯ）r−Ｈ  （３）
【００４６】
＜比較例６＞
内容量が２０００ｍｌである撹拌装置、温度制御装置付きのステンレス製オートクレーブに、ラウリルアルコール［コノール２０Ｐ；新日本理化（株）製］３１１部と水酸化カリウム０．５部［ナカライテスク（株）製］を仕込み、反応槽内の温度を９０℃に調整する。その後、０．０９９ＭＰａ以下の減圧下で脱水し、水分を０．０３％以下にした。この後、反応槽内の温度を１４０℃に調整する。次いで、エチレンオキサイド２８３部を容器内に滴下し、１４０℃で２時間攪拌した。引き続きプロピレンオキサイド９３部を容器内に滴下し、１４０℃で２時間攪拌し、その後エチレンオキサイド１０６部を容器内に滴下し、１４０℃で２時間攪拌した。この後、８０℃に冷却し、酢酸０．４部〔ナカライテスク（株）製〕で触媒を中和し、イオン交換水２０部を投入した。
一連の操作により、上記一般式（３）において、Ｒ1：ドデシル基、ｋ：４、ｍ：１、
ｒ：１．５であるポリオキシアルキレンアルキルエーテル（Ａ’−６）を含む無機スラリー脱水促進剤（６’）を得た。
【００４７】
＜比較例７＞
内容量が２０００ｍｌである撹拌装置、温度制御装置付きのステンレス製オートクレーブに、ラウリルアルコール［コノール２０Ｐ；新日本理化（株）製］３１１部と水酸化カリウム０．５部［ナカライテスク（株）製］を仕込み、反応槽内の温度を９０℃に調整する。その後、０．０９９ＭＰａ以下の減圧下で脱水し、水分を０．０３％以下にした。この後、反応槽内の温度を１４０℃に調整する。次いで、プロピレンオキサイド２８３部を容器内に滴下し、１４０℃で２時間攪拌した。次に、エチレンオキサイド２８０部を容器内に滴下し、１４０℃で２時間攪拌した。引き続きプロピレンオキサイド１０６部を容器内に滴下し、１４０℃で２時間攪拌した。さらに、エチレンオキサイド１０６部を容器内に滴下し、１４０℃で２時間攪拌した。この後、８０℃に冷却し、酢酸０．４部〔ナカライテスク社製〕で触媒を中和し、イオン交換水２０部を投入した。
一連の操作により、下記一般式（４）において、Ｒ1：ドデシル基、ｋ：４、ｍ：２、
ｎ：１、ｒ：１．５であるポリオキシアルキレンアルキルエーテル（Ａ’−７）を含む無機スラリー脱水促進剤（７’）を得た。一般式（４）は一般式（１）中のＰＯ、ＥＯランダム付加部分がＰＯ、ＥＯブロックに置き換わったものである。
Ｒ1−Ｏ−（ＰＯ）m−（ＥＯ）k−（ＰＯ）ｎ−（ＥＯ）r−Ｈ  （４）
【００４８】
＜比較例８＞
内容量が２０００ｍｌである撹拌装置、温度制御装置付きのステンレス製オートクレーブに、１−ペンタノール［和光純薬工業（株）製］１１７部と水酸化カリウム０．５部［ナカライテスク（株）製］を仕込み、反応槽内の温度を９０℃に調整する。その後、０．０９９ＭＰａ以下の減圧下で脱水し、水分を０．０３％以下にした。この後、反応槽内の温度を１４０℃に調整する。次いで、エチレンオキサイド２３４部とプロピレンオキサイド１５４部を混合した後容器内に滴下し、１４０℃で２時間攪拌した。引き続きプロピレンオキサイド３８６部を容器内に滴下し、１４０℃で２時間攪拌し、その後エチレンオキサイド８８部を容器内に滴下し、１４０℃で２時間攪拌した。この後、８０℃に冷却し、酢酸０．４部〔ナカライテスク（株）製〕で触媒を中和し、イオン交換水２０部を投入した。
一連の操作により、一般式（１）において、Ｒ1：ドデシル基、ｋ：４、ｍ：２、ｎ：
５、ｒ：１．５であるポリオキシアルキレンアルキルエーテル（Ａ’−８）を含む無機スラリー脱水促進剤（８’）を得た。
【００４９】
実施例１〜１１及び比較例１〜８で得た無機スラリー脱水促進剤（１）〜（１１）及び（１’）〜（８ ’）中のポリオキシアルキレンアルキルエーテル、水及び酢酸カリウムの含有量を下記測定法で測定した。結果を表１に示す。
【００５０】
＜無機スラリー脱水促進剤の水分含有量の測定方法＞
以下の条件で脱水促進剤の水分含有量を測定した。
水分含有量を測定する装置として、カールフィッシャー水分計(容量滴定方式)使用した。カールフィッシャー水分計は、京都電子工業社製：カールフィッシャー水分計（ＭＫＡ−６１０）を用いた。
希釈溶剤としてメタノールを用いて、測定試料約１ｇを有効数字４桁まで精秤し、メタノール中に投入し、１分間攪拌した。攪拌後、適定によって求められた水分量を読み取り、これを無機スラリー中脱水促進剤中の水分含有量とした。
【００５１】
＜無機スラリー脱水促進剤の酢酸カリウム含有量の測定方法＞
以下の条件で脱水促進剤の酢酸カリウム含有量を測定した。
酢酸カリウム含有量を測定する装置として、カリウム用中空陰極ランプをセットするフレーム式原子吸光分析装置を使用した。フレーム式原子吸光分析装置は、島津製作所製：原子吸光分光光度計ＡＡ−７０００を用いた。
測定試料約２ｇを有効数字４桁まで精秤し、希釈溶剤としてイオン交換水（電気伝導度が ０．２μＳ／ｃｍ以下のもの）を用いて、５０ｍｌのイオン交換水にて希釈した。
また、検量線作成用の標準溶液は酢酸カリウムをイオン交換水にて希釈し、１００ｐｐｍ、２００ｐｐｍ、４００ｐｐｍのものを作成した。作成した水溶液を原子吸光分析にかけ、下記の式にて酢酸カリウム含量を求めた。
酢酸カリウム含量（％）＝（希釈溶液中の酢酸カリウム含量（ｐｐｍ））／（測りとったサンプルの重量（ｇ））／２００
【００５２】
＜無機スラリー脱水促進剤のポリオキシアルキレンアルキルエーテルの測定方法＞
以下の計算式で無機スラリー脱水促進剤中のポリオキシアルキレンアルキルエーテル含有量を計算した。
ポリオキシアルキレンアルキルエーテル含有量（重量％）
＝１００−(酢酸カリウム含有量（重量％）)−（水分（重量％））
【００５３】
実施例１〜１１及び比較例１〜８で得た無機スラリー脱水促進剤（１）〜（１１）及び（１’）〜（８’）の粘度（２５℃、ＢＬ型粘度計）、ｐＨ（１重量％水溶液）及び曇点を測定した。結果を表１に示す。
【００５４】
＜曇点＞
曇点は、試料の無機スラリー脱水促進剤２部を、水９８部に溶解して２重量％水溶液としたものを試験液として用いた。
（１）３０ｃｍ3の試験管に試験液を１０ｃｍ3入れた。
（２）２５℃の温浴槽に試験管を入れ、ガラス棒状の温度計を用いて手動で試験液を攪拌しながら、試験液の温度を１℃／５秒の速度で上げた。
（３）攪拌しても濁る状態になったところでの温度を読み取った。
（４）試験管を温浴槽から取り出し、２５℃の雰囲気下で、攪拌棒で試験液を攪拌しながら、温度を徐々に下げた。
（５）上記（２）〜（４）を２回繰り返し、（３）で読み取った温度の平均値を曇点とした。
【００５５】
【表１】
2015193970.tif 000002
【００５６】
＜無機スラリーの脱水性の評価＞
某製紙会社の苛性化工程から排出された炭酸カルシウムスラリー（固形分濃度２５重量％）５００ｍｌを６０℃〜７０℃にした後、１Ｌビーカーに入れた。この炭酸カルシウムスラリーに試料の無機スラリー脱水促進剤を炭酸カルシウムスラリーに対してそれぞれ１００ｐｐｍとなるように添加した後に、攪拌羽を用いて１００ｒｐｍで３分間攪拌を行った。このスラリーをリーフテスター（（株）宮本製作所製）を用いて６００ｍｍＨｇで吸引ろ過した。６０秒間吸引した後、脱水ろ過後の石灰泥ケーキを全て取出し重量（Ｗｗ）を測定した。その後、１０５℃の乾燥機内で８時間乾燥し、放冷後重量（Ｗｄ）を測定し石灰泥ケーキ中の含水率を次式より求めた。結果を表１に示す。
石灰泥ケーキの含水率（％）＝（Ｗｗ−Ｗｄ）／Ｗｗ×１００
【００５７】
＜真空乾燥時の発泡性の評価＞
某製紙会社の苛性化工程から排出された炭酸カルシウムスラリー（固形分濃度２５重量％）を、５００ｍｌの共栓付き試験管に３００ｍｌを入れ加温し、試料の無機スラリー脱水促進剤をマイクロシリンジにて石灰泥に対して２００ｐｐｍとなるようにそれぞれ添加し、上下を５回ゆっくり転倒させた後に静置し、３０秒後の発泡による液面からの泡の高さを測定した。結果を表１に示す。
【００５８】
＜無機スラリー脱水促進剤の経時安定性の評価＞
無機スラリー脱水促進剤の経時安定性は、以下の方法で評価した。
１００ｍｌのガラス製容器に試料の無機スラリー脱水促進剤をそれぞれ９０ｇ入れ、密栓をしたのち、４０±１℃のインキュベーター中に入れて、１ヶ月、３ヶ月、６ヶ月経過後の各時点てのｐＨを測定し、ｐＨの変化の大小によって経時安定性を評価した。ｐＨの測定方法は上述の通りである。結果を表１に示す。
【００５９】
表１の結果から、実施例１〜１１の脱水促進剤（１）〜（１１）は、比較例１〜８の脱水促進剤（１’）〜（８’）と比較して、石灰泥の含水率が低いことから、無機スラリーの脱水性が高いことがわかる。また、泡の高さが低く、真空乾燥時の発泡性が改善されることが分かる。
これはアルコールに対しエチレンオキサイドとプロピレンオキサイドを始めにランダム付加することによって石灰泥に対して脱水促進剤が効果的に吸着し、この後プロピレンオキサイドとエチレンオキサイドがこの順番にブロック付加することによって、余分な水分を石灰泥から排出したことによる効果であると推察される。
また、酢酸カリウムを含有している実施例１〜７及び９〜１１の脱水促進剤（１）〜（７）及び（９）〜（１１）は、酢酸カリウムを含有していない実施例８の脱水促進剤（８）と比較して、経時安定性に優れていることが分かる。
【産業上の利用可能性】
【００６０】
本発明の無機スラリー脱水促進剤は、無機スラリーの脱水性が良好であり、真空乾燥時の発泡が抑えられることから、クラフトパルプ製造時に苛性化工程で発生する緑液の処理で得られる無機スラリー（特に、炭酸カルシウム）をフィルターで分離し、含水率を低減させる無機スラリー脱水促進剤として有用である。